(57)【要約】【課題】合成樹脂テープの弾性的伸縮性を利用して二重瞼を形成する二重瞼形成用テープの優れた利点を活かしつつ、二重になり易い瞼から二重になり難い張りの強い瞼まで、様々な瞼の状態に対応させることが可能な、改良された二重瞼形成用テープ及びその製造法並びにその二重瞼形成用テープを用いた二重瞼の形成方法を提供する。【解決手段】長手方向に対し所定長さに伸長させたときに弾性的収縮性を有する細長いテープ状部材２に、該テープ状部材を瞼に貼着するための粘着剤３が塗着されて成り、該テープ状部材の上記弾性的収縮性を利用して二重瞼を形成する二重瞼形成用テープ１において、上記テープ状部材２を、ポリエチレンから成る第１の基材層４と、ポリウレタンから成る第２の基材層５との積層体とし、該テープ状部材を上記所定長さに伸長させたときに、上記第１の基材層が、塑性領域に移行され該塑性領域においても弾性的収縮性を有しているように構成した。【選択図】図３
2014212847.tif 000002
【特許請求の範囲】
【請求項１】
長手方向に対し所定長さに伸長させたときに弾性的収縮性を有する細長いテープ状部材の両面又は片面に、該テープ状部材を瞼に貼着するための第１の粘着剤が塗着されて成り、該テープ状部材の上記弾性的収縮性を利用して二重瞼を形成する二重瞼形成用テープであって、
上記テープ状部材が、エラストマー樹脂を除く合成樹脂から成る第１の基材層と、エラストマー樹脂から成る第２の基材層との積層体によって形成されており、
該テープ状部材を上記所定長さに伸長させたときに、上記第１の基材層が、塑性領域に移行され該塑性領域においても弾性的収縮性を有している、
ことを特徴とするもの。
【請求項２】
請求項１に記載の二重瞼形成用テープであって、
上記テープ状部材を上記所定長さに伸長させたときに、上記第１の基材層が、上記第２の基材層よりも大きい最大弾性収縮力を有している、
ことを特徴とするもの。
【請求項３】
請求項１に記載の二重瞼形成用テープであって、
上記合成樹脂がポリオレフィンである、
ことを特徴とするもの。
【請求項４】
請求項３に記載の二重瞼形成用テープであって、
上記合成樹脂がポリエチレンであり、上記エラストマー樹脂がポリウレタンである、
ことを特徴とするもの。
【請求項５】
請求項１に記載の二重瞼形成用テープであって、
上記テープ状部材が、上記第１及び第２の基材層を第２の粘着剤で互いに接合させて成る積層体によって形成されている、
ことを特徴とするもの。
【請求項６】
請求項５に記載の二重瞼形成用テープであって、
上記第１の基材層が、上記合成樹脂によって単層に形成されていて、第１面及びそれと反対側の第２面を有し、
上記第２の基材層が、上記エラストマー樹脂によって単層に形成されていて、第１面及びそれと反対側の第２面を有しており、
上記第１の基材層の第１面及び／又は上記第２の基材層の第２面に、上記第１の粘着剤が塗着され、
上記第１の基材層の第２面と第２の基材層の第１面とを第２の粘着剤で互いに接合させて成る、該第１及び第２の基材層の積層体によって、上記テープ状部材が形成されている、
ことを特徴とするもの。
【請求項７】
請求項１に記載の二重瞼形成用テープであって、
上記第１の基材層が、上記塑性領域においてネッキングを伴っている、
ことを特徴とするもの。
【請求項８】
請求項１に記載の二重瞼形成用テープであって、
上記テープ状部材の長手方向に延びる軸が直線状を成している、
ことを特徴とするもの。
【請求項９】
請求項１に記載の二重瞼形成用テープであって、
上記テープ状部材の長手方向の両端部に、把持して引っ張るための粘着性のない一対の把持部を設けた、
ことを特徴とするもの。
【請求項１０】
請求項９に記載の二重瞼形成用テープであって、
該二重瞼形成用テープは、粘着剤に対し易剥離性を備えた剥離シート片を有していて、
該剥離シート片は、上記テープ状部材の第１の粘着剤に対し貼付され、その長手方向の中央部に長手方向への引っ張りによって容易に破断する易破断部を有していると共に、その易破断部を挟んだ長手方向の両端部によって上記一対の把持部が形成されており、
該一対の把持部を把持して上記テープ状部材を長手方向に引っ張ったときに、該剥離シート片が上記易破断部で破断すると共に、該剥離シート片における上記一対の把持部間に位置する中間部分が、上記第１の粘着剤から剥離するように構成されている、
ことを特徴とするもの。
【請求項１１】
請求項１０に記載の二重瞼形成用テープであって、
上記剥離シート片がシリコーン樹脂から成っていて、
上記易破断部が、該剥離シート片における上記第１の粘着剤と接する内面側から厚さ方向の途中まで切設された、短手方向に延びる線状の切込みによって形成されている、
ことを特徴とするもの。
【請求項１２】
請求項１に記載の二重瞼形成用テープの製造方法であって、以下のステップを有することを特徴とする方法。
（１）上記合成樹脂から成る第１の基材シートと、エラストマー樹脂から成る第２の基材シートとの積層体の両面又は片面に、上記第１の粘着剤が塗着されて成る粘着シートを準備するステップ
（２）上記粘着シートを細長い帯状に裁断することにより、上記二重瞼形成用テープを製造するステップ
【請求項１３】
請求項１１に記載の製造方法であって、
上記合成樹脂がポリオレフィンである、
ことを特徴とする方法。
【請求項１４】
請求項１０に記載の二重瞼形成用テープの製造方法であって、以下のステップを有することを特徴とする方法。
（１）上記合成樹脂から成る第１の基材シートと、エラストマー樹脂から成る第２の基材シートとの積層体の両面又は片面に、上記第１の粘着剤が塗着されて成る粘着シートを準備するステップ
（２）粘着剤に対し易剥離性を備えていて、上記易破断部を有している剥離シートを準備するステップ
（３）上記粘着シートの上記第１の粘着剤に対し上記剥離シートを貼付して成る積層シートを製造するステップ
（４）上記積層シートを、上記易破断部を長手方向の中央部に配して細長い帯状に裁断することにより、上記二重瞼形成用テープを製造するステップ
【請求項１５】
請求項１４に記載の製造方法であって、
上記合成樹脂がポリオレフィンであり、
上記剥離シートがシリコーン樹脂から成っており、
さらに、上記剥離シートにおける上記第１の粘着剤に接する内面側から、厚さ方向の途中まで至る線状の切込みを入れることにより、上記易破断部を形成するステップを含む、
ことを特徴とする方法。
【請求項１６】
請求項１に記載の二重瞼形成用テープを用いた二重瞼の形成方法であって、以下のステップを有することを特徴とする方法。
（１）上記テープ状部材を、その長手方向の両端部を把持して引っ張り、上記所定長さに伸長させた状態で瞼に押し当てることにより、上記第１の粘着剤で瞼に貼り付けるステップ
（２）瞼に貼り付けた上記テープ状部材の引っ張り力を除荷して、該テープ状部材の弾性的な収縮により瞼を収縮させ、瞼に対し該テープ状部材に沿った凹溝状のくびれ部を形成するステップ
（３）瞼を開いた時に、上記くびれ部で瞼が折り返されて二重瞼の襞が形成されるステップ
【発明の詳細な説明】
【技術分野】
【０００１】
本発明は、テープ状部材を伸長させたときの弾性的収縮性を利用して二重瞼を形成する二重瞼形成用テープ及びその製造方法、並びに、その二重瞼形成用テープを用いた二重瞼の形成方法に関するものである。
【背景技術】
【０００２】
外科的な手術を伴うことなく一重瞼を擬似的な二重瞼にする二重瞼形成用化粧品としては、従来から、溶液を瞼の皮膚上に塗布する溶液タイプ（特許文献１〜３）と粘着テープを瞼の皮膚上に貼付するテープタイプ（特許文献４〜８）とが知られていた。
そして、これら溶液タイプ及びテープタイプのものは、二重瞼が形成される方式により、主として、両面粘着テープや接着剤等で瞼の皮膚同士を折り畳んだ状態で接着させることにより二重瞼の襞を形成する方式（接着方式）と、溶液を瞼の皮膚上に塗布して乾燥させたり、粘着テープを瞼の皮膚上に貼着したり等することにより、瞼の皮膚上にそれよりも硬質な被膜を形成し、瞼を開いた際にその被膜の上縁に沿って皮膚が折り返されて二重瞼の襞が形成される方式（シャッター方式）とに分類することができる。
しかしながら、これら従来の二重瞼形成用化粧品は、溶液又はテープによる接着や被膜を利用して無理に二重瞼の襞を形成するものであるため、形成される二重瞼が不自然になりがちであったり、使用しているのが目立ち易かったり、使用者が引きつり感などの違和感を覚え易い等の問題点があった。
【０００３】
そこで出願人は、かかる問題点を解決するために、上記の従来のものとは全く異なる方式によって二重瞼を形成することが可能な二重瞼形成用テープ（特許文献９）を提案した。この二重瞼形成用テープは、合成樹脂から成る基材テープの延伸後（伸長による塑性領域への移行後）の弾性的収縮性を利用して瞼を収縮させることにより、瞼にその基材テープに沿った凹溝状のくびれ部を形成するもので、その結果、瞼を開いた際に、該くびれ部で自然に瞼が折り返されて二重瞼の襞が形成されるようになっている。そして、この新方式の二重瞼形成用テープによれば、基材テープをその両端部を把持して伸長させ、それをそのまま瞼に押し当てることにより貼り付けて両端部を解放するという極めて簡単な操作で、より自然な二重瞼を使用者に違和感を与えることなく形成することが可能となる。また、使用前にはコンパクトに収納することができ、使用時に引っ張って延伸させると二重瞼の形成に寄与する弾性的収縮性が得られるという点や、その延伸させた基材テープを引っ張ったままの状態で瞼に押し付けるため瞼に貼り付け易いという点において、極めて利便性や操作性に優れている。さらに、瞼に装着した際に、延伸されて細くなった基材テープが瞼に形成されたくびれ部内に配置された状態となるため、装着しているのが目立ち難い等といった利点もある。
【０００４】
ところで、本来、人の瞼の状態は各個人によってそれぞれ異なっており、例えば、脂肪層が厚い等の理由により二重瞼を形成し難い瞼や、逆に、一重であっても二重を形成し易い瞼もある。そのため、先に提案した新方式の上記二重瞼形成用テープも、その優れた利点を活かしつつ、このような様々な瞼の状態に対し、より幅広く対応可能なものであることが望ましい。
【先行技術文献】
【特許文献】
【０００５】
【特許文献１】特開２００７−１０６７１１号公報
【特許文献２】登録実用新案第３１１１５１１号公報
【特許文献３】特開平０２−１８８５１２号公報
【特許文献４】登録実用新案第３１５４１３９公報
【特許文献５】特開平１０−３０４９３５号公報
【特許文献６】特開２００５−３３４１０８号公報
【特許文献７】特開２００７−１１１２１８号公報
【特許文献８】特開２００９−１９５４１０号公報
【特許文献９】特許第３２７７１８０号公報
【発明の概要】
【発明が解決しようとする課題】
【０００６】
そこで、本発明の技術的課題は、合成樹脂テープの延伸後の弾性的収縮性を利用した二重瞼形成用テープの優れた利点を活かしつつ、様々な瞼の状態に対しより幅広く対応させることが可能な改良された二重瞼形成用テープ及びその製造方法、並びに、その二重瞼形成用テープを使用した二重瞼形成方法を提供することにある。
【課題を解決するための手段】
【０００７】
上記課題を解決するため、本発明に係る二重瞼形成用テープは、長手方向に対し所定長さに伸長させたときに弾性的収縮性を有する細長いテープ状部材の両面又は片面に、該テープ状部材を瞼に貼着するための第１の粘着剤が塗着されて成り、該テープ状部材の上記弾性的収縮性を利用して二重瞼を形成する二重瞼形成用テープであって、上記テープ状部材が、エラストマー樹脂を除く合成樹脂から成る第１の基材層と、エラストマー樹脂から成る第２の基材層との積層体によって形成されており、該テープ状部材を上記所定長さに伸長させたときに、上記第１の基材層が、塑性領域に移行され該塑性領域においても弾性的収縮性を有している、ことを特徴としている。
その際、上記テープ状部材を上記所定長さに伸長させたときに、上記第１の基材層が、上記第２の基材層よりも大きい最大弾性収縮力を有していると良い。
【０００８】
また、上記二重瞼形成用テープにおいては、上記合成樹脂が好ましくはポリオレフィンであり、より好ましくは、上記合成樹脂がポリエチレンで、上記エラストマー樹脂がポリウレタンであり、さらに、上記第１の基材層が、上記塑性領域においてネッキングを伴うものであっても良い。
そして、上記二重瞼形成用テープにおいては、上記テープ状部材の長手方向に延びる軸が直線状を成していることが望ましい。また、上記テープ状部材が、上記第１及び第２の基材層を第２の粘着剤で互いに接合させて成る積層体によって形成されていても良く、そのとき、上記第１の基材層が、上記合成樹脂によって単層に形成されていて、第１面及びそれと反対側の第２面を有し、上記第２の基材層が、上記エラストマー樹脂によって単層に形成されていて、第１面及びそれと反対側の第２面を有しており、上記第１の基材層の第１面及び／又は上記第２の基材層の第２面に、上記第１の粘着剤が塗着され、上記第１の基材層の第２面と第２の基材層の第１面とを第２の粘着剤で互いに接合させて成る該第１及び第２の基材層の積層体によって、上記テープ状部材が形成されていても良い。
【０００９】
さらに、上記二重瞼形成用テープにおいては、上記テープ状部材の長手方向の両端部に、把持して引っ張るための粘着性のない一対の把持部を設けることができる。より具体的には、該二重瞼形成用テープは、粘着剤に対し易剥離性を備えた剥離シート片を有していて、該剥離シート片は、上記テープ状部材の第１の粘着剤に対し貼付され、その長手方向の中央部に長手方向への引っ張りによって容易に破断する易破断部を有していると共に、その易破断部を挟んだ長手方向の両端部によって上記一対の把持部が形成されており、該一対の把持部を把持して上記テープ状部材を長手方向に引っ張ったときに、該剥離シート片が上記易破断部で破断すると共に、該剥離シート片における上記一対の把持部間に位置する中間部分が、上記第１の粘着剤から剥離するように構成されている。このとき、上記剥離シート片がシリコーン樹脂から成っていて、上記易破断部が、該剥離シート片における上記第１の粘着剤と接する内面側から厚さ方向の途中まで切設された、短手方向に延びる線状の切込みによって形成されていることが望ましい。
【００１０】
そして、上記二重瞼形成用テープは、以下のステップを有する方法によって製造することができる。
（１）上記合成樹脂から成る第１の基材シートと、エラストマー樹脂から成る第２の基材シートとの積層体の両面又は片面に、上記第１の粘着剤が塗着されて成る粘着シートを準備するステップ
（２）上記粘着シートを細長い帯状に裁断することにより、上記二重瞼形成用テープを製造するステップ
このとき、上記合成樹脂がポリオレフィンであることが好ましい。
【００１１】
また、特に上記剥離シート片を有する二重瞼形成用テープについては、以下のステップを有する方法によって製造することができる。
（１）上記合成樹脂から成る第１の基材シートと、エラストマー樹脂から成る第２の基材シートとの積層体の両面又は片面に、上記第１の粘着剤が塗着されて成る粘着シートを準備するステップ
（２）粘着剤に対し易剥離性を備えていて、上記易破断部を有している剥離シートを準備するステップ
（３）上記粘着シートの上記第１の粘着剤に対し上記剥離シートを貼付して成る積層シートを製造するステップ
（４）上記積層シートを、上記易破断部を長手方向の中央部に配して細長い帯状に裁断することにより、上記二重瞼形成用テープを製造するステップ
このとき、好ましくは、上記合成樹脂がポリオレフィンであり、上記剥離シートがシリコーン樹脂から成っており、さらに、上記剥離シートにおける上記第１の粘着剤に接する内面側から、厚さ方向の途中まで至る線状の切込みを入れることにより、上記易破断部を形成するステップを含んでいる。
【００１２】
そして、上記二重瞼形成用テープによれば、以下のステップを有する方法によって二重瞼を形成することができる。
（１）上記テープ状部材を、その長手方向の両端部を把持して引っ張り、上記所定長さに伸長させた状態で瞼に押し当てることにより、上記第１の粘着剤で瞼に貼り付けるステップ
（２）瞼に貼り付けた上記テープ状部材の引っ張り力を除荷して、該テープ状部材の弾性的な収縮により瞼を収縮させ、瞼に対し該テープ状部材に沿った凹溝状のくびれ部を形成するステップ
（３）瞼を開いた時に、上記くびれ部で瞼が折り返されて二重瞼の襞が形成されるステップ
【発明の効果】
【００１３】
本発明によれば、テープ状部材を所定長さに伸長させたときに塑性領域に移行され該塑性領域においても弾性的収縮性を有する合成樹脂から成る第１の基材層によって、先に提案した二重瞼形成用テープの優れた利点を活かすことができ、しかも、該第１の基材層に対し、伸長時に優れた弾性的収縮特性を有するエラストマー樹脂から成る第２の基材層を積層させたことにより、テープ状部材における基材層の断面積の増加を抑制しながら、二重瞼ができ難い瞼の強い張りに抗して収縮し必要な深さのくびれ部を形成することが可能な弾性収縮力と弾性収縮率とを得ることができる。
【図面の簡単な説明】
【００１４】
【図１】本発明に係る二重瞼形成用テープの一実施形態を示す概略的な正面図である。
【図２】図１に示す二重瞼形成用テープのＤ−Ｄ拡大断面図である。
【図３】図１に示す二重瞼形成用テープの分解斜視図である。
【図４】図１に示す二重瞼形成用テープの破断部を含む部分ＩＶの拡大図である。
【図５】本発明に係る二重瞼形成用テープに使用する各種テープの引っ張り試験結果を示すグラフである。
【図６】（ａ）〜（ｃ）は何れも、図５の引っ張り試験に使用した試料の構成を示す断面図である。
【図７】図５及び図８の試験方法を示す概略図である。
【図８】本願発明の実施例と公知例とを比較する引っ張り試験結果を示すグラフである。
【図９】（ａ）〜（ｃ）は何れも、図８の引っ張り試験で使用した試料の構成を示す断面図である。
【図１０】本発明に係る二重瞼形成用テープの製造過程を示す概略図１である。
【図１１】本発明に係る二重瞼形成用テープの製造過程を示す概略図２である。
【図１２】本発明に係る二重瞼形成用テープの製造過程を示す概略図３である。
【図１３】本発明に係る二重瞼形成用テープの製造過程を示す概略図４である。
【図１４】本発明に係る二重瞼形成用テープの製造過程を示す概略図５であり。
【図１５】本発明に係る二重瞼の形成方法を示す概略図１である。
【図１６】本発明に係る二重瞼の形成方法を示す概略図２である。
【図１７】本発明に係る二重瞼の形成方法を示す概略図３である。
【図１８】本発明に係る二重瞼の形成方法を示す概略図４である。
【図１９】本発明に係る二重瞼の形成方法を示す概略図５である。
【図２０】本発明に係る二重瞼の形成方法を示す概略図６である。
【図２１】本発明に係る二重瞼の形成方法を示す概略図７である。
【発明を実施するための形態】
【００１５】
以下に、本発明に係る二重瞼形成用テープの一実施形態について、図面を用いて詳細に説明する。
図１〜図３に示すように、本発明に係る二重瞼形成用テープ１は、使用長さ、すなわち瞼への装着操作に適した所定長さに伸長させたときに弾性的収縮性を有するテープ状部材２の両面に、該テープ状部材２を瞼の皮膚に貼着するための第１の粘着剤３を塗着して成るもので、該テープ状部材２の上記弾性的伸縮性を利用して二重瞼を形成するものである。上記テープ状部材２は、樹脂から成る第１及び第２の基材層４，５の積層体によって、長手方向に延びる中心軸ｌが直線状を成した細長いテープ状に形成されている。そして該テープ状部材２は、上記所定長さまで引っ張って伸長させたときに、その引っ張り力を除荷しても延べ長さが引っ張る前の元の長さまでには戻らない状態、すなわち、不可逆的に永久変形した状態となるように構成されている（以下、このようなテープ状部材２や基材層４，５の変形を「塑性変形」といい、伸長により塑性変形させることや塑性領域に移行させることを「延伸」ということとする。）。また、本願において、テープ状部材２や基材層４，５の「弾性的収縮性」とは、テープ状部材２や基材層４，５を引っ張りにより延伸させてその力を除荷したときに生じる収縮のうち、弾性的な収縮力を伴ったほぼ瞬間的な収縮のみを意味するものとする。なお、上記テープ状部材２の軸ｌが上述のように直線状を成していることは必須ではなく、伸長させての使用を阻害しない範囲において、多少湾曲する等していても良い。
【００１６】
そして、該二重瞼形成用テープ１を使用するにあたっては、上記テープ状部材２の両端部を指先で把持して、その長手方向に上記所定長さまで引っ張って延伸させ、そのままの状態で、二重瞼の襞を形成したい瞼上の位置に該テープ状部材２を押し当てて上記第１の粘着剤３によって貼り付ける（図１３〜図１５）。次いで引っ張り力を除荷すると、上記テープ状部材２の弾性的な収縮に伴って瞼も該テープ状部材２に沿って収縮するが、その際、瞼の表面は外側に向けて眼球に沿った凸曲面を成しているため、収縮したテープ状部材２は瞼に僅かにくい込み、瞼上に該テープ状部材２に沿った凹溝状のくびれ部を形成する（図１６〜図１７）。その結果、瞼を開いたときに、そのくびれ部で瞼が折り畳まれて（くびれ部よりも上方の瞼の皮膚が該くびれ部で下方に折り返されて）、二重瞼の襞が形成される（図１８〜図１９）。すなわち、テープ状部材２は、上記所定長さまで引っ張って延伸させたときに、上述のような作用により二重瞼の形成に寄与するような弾性的収縮性を有しているといえる。
【００１７】
このように、テープ状部材２の延伸後の弾性的収縮性を利用して二重瞼の襞を形成する上記二重瞼形成用テープ１は、テープ状部材をその両端部を把持して伸長させ、それをそのまま瞼に押し当てることにより貼り付けて両端部を解放するという極めて簡単な操作により自然な二重瞼を形成することができる点や、使用前にはコンパクトに収納することができ、使用時に引っ張って延伸させると二重瞼の形成に寄与する弾性的収縮性が得られる点や、その延伸させた基材テープを引っ張ったままの状態で瞼に押し付けるため瞼に貼り付け易い点において、極めて利便性や操作性に優れている。そして、それを瞼に装着した状態では、伸長させたことで細くなった上記テープ状部材２が、瞼に形成されたくびれ部の底部に配置されていることから、装着しているのが目立ち難い。さらに、該テープ状部材２は、上記所定長さに伸長させた状態ばかりでなく、瞼に装着した状態においても弾性的伸縮性を有していて、瞼の動きに追従して伸縮可能であるため、使用者に違和感を与え難いなどといった利点もある。
【００１８】
ところで、このようなテープ状部材の延伸後の弾性的伸縮性を利用する二重瞼形成用テープを、その優れた利点を活かしつつ、二重になり易い瞼から二重になり難い瞼まで、様々な瞼の状態に幅広く対応できるように改良するためには、該テープ状部材２が、強い瞼の張り（収縮して瞼にくい込もうとするテープ状部材を逆に押し戻そうとする瞼の抵抗力）に抗して収縮可能な十分な大きさの最大弾性収縮力（テープ状部材を所定長さに伸長させたときに生じる弾性収縮力）と、自然な二重瞼の襞を形成するのに必要とされる適度な深さのくびれ部を形成可能な弾性収縮率（弾性的収縮量）とをバランス良く兼ね備えている必要性がある。そこで、より大きな最大弾性収縮力を得るためには、テープ状部材の断面積を増やす必要性があるが、装着しているが目立たないようにするには、逆にできるだけ断面積を増やさない方が望ましい。
【００１９】
そこで、本発明に係る上記二重瞼形成用テープ１においては、上記テープ状部材２を、エラストマー樹脂以外の合成樹脂から成る第１の基材層４と、伸長時に優れた弾性的収縮特性を有するエラストマー樹脂から成る第２の基材層５との積層体によって形成している。ただし、上記第１の基材層４を、上記テープ状部材２を上記所定長さに伸長させたときに塑性領域に移行（延伸）され、該塑性領域においても弾性的収縮性を有するものとしている。
そうすることにより、テープ状部材２における第１及び第２の基材層４，５の合計断面積の増加を抑制しながら、二重瞼ができ難い瞼の強い張りに抗して収縮し必要な深さのくびれ部を形成することが可能な弾性収縮力と弾性収縮率とを得ることができる。
また、その一方で、エラストマー樹脂から成る第２の基材層５の最大弾性収縮力が、上記第１の基材層４の最大弾性収縮力よりも小さくなるように構成して、必要以上に最大弾性収縮力や弾性収縮率が大きくならないように、第２の基材層５の断面積を第１の基材層４の断面積よりも十分に小さくするなどして、バランスをとっている。より確実なバランスをとるためには、第２の基材層５の最大弾性収縮力が、上記第１の基材層４の最大弾性収縮力の半分以下であることが望ましい。
【００２０】
次に、上記テープ状部材２の積層構造についてより具体的に説明すると、本実施形態においては、上記テープ状部材２が、エラストマー樹脂以外の合成樹脂により成形された単層フィルムから成る、第１の基材層４としての第１の基材片と、エラストマー樹脂の単層フィルムから成る、第２の基材層５としての第２の基材片とから成る二層の積層体によって形成されている。
そして、上記第１の基材片４は第１面４ａ及びそれと反対側の第２面４ｂを有し、同じく、上記第２の基材片５も第１面５ａ及びそれと反対側の第２面５ｂを有しており、上記第１の基材片４の第１面４ａ及び上記第２の基材片５の第２面５ｂに、上記第１の粘着剤３が塗着されている。そして、上記第１の基材片４の第２面４ｂと第２の基材片５の第１面５ａとを第２の粘着剤６で互いに接合させて成る該第１及び第２の基材片４，５の積層体によって、上記テープ状部材２が形成されている。
【００２１】
このように、第１の基材片４と第２の基材片５との間に第２の粘着剤６を介在させることにより、上記テープ状部材２を伸長させた際、又は、上記テープ状部材２を瞼に押し当てた際に、上記第２の粘着剤６の一部が該テープ状部材２の表面上に押し出されて、第１の粘着剤３と共に瞼への貼着に寄与することも期待することができる。
また、本実施形態において、これら第１及び第２の基材片４，５は共に同じ幅Ｗと長さＬに形成されており、よって、上記テープ状部材２も同じく幅Ｗと長さＬを有している。
【００２２】
なお、第１の粘着剤３は上記テープ状部材２の片面のみに塗着されていても良く、その場合、第１の材片４の第１面４ａまたは第２の材片５の第２面５ｂの何れか一方の面のみに該第１の粘着剤３を塗着すれば良い。また、該第１の粘着剤３は、本実施形態のように、上記テープ状部材２の両面又は片面の必ずしも全面に塗着されている必要性はなく、例えば、使用時に指先で把持される両端部（把持部）を除いた、少なくとも瞼に実際に貼り付けられる中間部分に塗着されていても良い。
また、後に述べる製造上の観点からすれば、本実施形態のように上記第１の基材片４及び第２の基材片５の幅Ｗ及び長さＬは共に同じであることが望ましいが、必ずしも同じである必要性はなく、二重瞼形成用テープ１の操作や機能に支障が生じない範囲において、両基材片４，５の幅Ｗや長さＬを互いに異なるものとすることもできる。
また、上記第１の基材層４及び第２の基材層５は、必ずしも本実施形態のように第２の粘着剤６を介在させて積層されている必要性はなく、例えば、第１の基材層４の第２面４ｂに第２の基材層を塗着して固化させたり、両基材層４，５を熱プレスで一体化させたりするなどして、第１の基材層４の第２面４ｂと第２の基材層の第１面５ａとを互いに直接的に接合することにより、両基材層４，５を一体的に成形しても良い。
【００２３】
上記合成樹脂としては、指先にて容易に伸長して塑性領域に移行（延伸）させることが可能で該塑性領域においても弾性的伸縮性を有する塩化ビニル樹脂やポリオレフィン樹脂等が挙げられるが、より好ましくはポリエチレンであり、その中でも特に低密度ポリエチレンが最も好適に用いられる。また、後述するが、第１の基材片４は、フィルム製造時の軸延伸が特にその長手方向（軸ｌ方向）に対して無延伸又は極めて低延伸倍率のものであることが望ましい。
一方、上記エラストマー樹脂としては、指先で容易に伸長可能で弾性収縮率に優れたラテックスや合成樹脂（例えば、ＥＶＡやポリウレタンなど）等が挙げられるが、その中でも特にポリウレタンが好適に用いられる。
なお、上記合成樹脂及びエラストマー樹脂には、必要に応じて顔料やラメなどの添加物が加えられていても良い。
【００２４】
上記テープ状部材２、第１及び第２の基材層４，５の幅Ｗと長さＬ長さは、実際の使用における操作性や、延伸後の幅すなわち瞼に貼着したときの幅等を考慮すると、上記幅Ｗは０．６〜１．４ｍｍであり、長さＬは２０〜３５ｍｍ、好ましくは２５〜３０ｍｍであることが好ましい。上記第１及び第２の基材層４，５の厚さｔ１及びｔ２は、幅Ｗとの関係で、基材層の断面積を考慮するなどして決定すべきであるが、延伸後の厚さすなわち瞼に貼着したときの厚さ等を考慮すると、ｔ１とｔ２との合計が５０〜１００μｍの範囲であることが望ましい。特に、上記合成樹脂が低密度ポリエチレンで、エラストマー樹脂がポリウレタンである場合には、第２の基材層５の厚さｔ２を第１の基材層４の厚さｔ１よりも十分に薄くして、例えば、第１の基材層４の厚さｔ１を７０〜８０μｍ、第２の基材層５の厚さｔ２を７〜９μｍ、これら基材層４，５の幅Ｗを０，８〜１．２ｍｍ、長さＬを２５〜３０ｍｍの範囲とすることが望ましい。この合成樹脂としての低密度ポリエチレンとエラストマー樹脂としてのポリウレタンとの組合せは、二重瞼の形成において優れた特性を有しているばかりでなく、何れも通気性に優れているという点においても好ましいといえる。
なお、上記第１及び第２の粘着剤３，６としては、皮膚用のアクリル系粘着剤が好適に用いられるが、それに限定されるものではなく、皮膚に用いることができるものであれば良い。また、第１の粘着剤３，３及び第２の粘着剤６の３つの粘着剤が個々に異なるものであっても良い。
【００２５】
さらに、図１〜図４に示すように、上記二重瞼形成用テープ１には、上記テープ状部材２に塗着された第１の粘着剤３にその全体を覆うように貼付されていて、粘着剤に対して易剥離性を備えた剥離シート片７が設けられている。この剥離シート片７は、使用前には第１の粘着剤３を保護すると共に、使用時にはテープ状部材２の両端部を指先で把持して操作するための粘着性のない把持部８，８を形成するようになっている。
本実施形態においては、上記剥離シート片７は、上記テープ状部材２の両面に設けられていて、それぞれ該テープ状部材２と同じ幅Ｗと長さＬに形成され、上記第１の粘着剤３に貼付された内面７ａとそれと反対側の外面７ｂを有している。該剥離シート片７の長手方向（軸ｌ方向）の中央部には、該長手方向への引っ張り操作によって容易に破断するように形成された易破断部７ｃが設けられている。そして、その易破断部７ｃを挟んだ該剥離シート片７，７の長手方向の両端部により、使用時に上記テープ状部材２を長手方向に伸長させるための一対の上記把持部８，８が形成されている。
そうすることにより、これら一対の把持部８，８を指先で把持して上記テープ状部材２を長手方向に引っ張ったときに、該剥離シート片７が上記易破断部７ｃで破断すると共に、該剥離シート片７における上記一対の把持部８，８間に位置する中間部分が、上記第１の粘着剤３から剥離し、その結果、上記テープ状部材２における剥離シート片７，７が剥離した中間部分を伸長させることができるようになっている。
【００２６】
より具体的には、上記剥離シート片７は、粘着剤に対する易剥離性と上記易破断部７ｃにおける破断性とを兼ね備えたシリコーン樹脂によって一体に成形されている。このシリコーン樹脂は、硬度がより高いものである程、上記破断性に優れているため好ましく、その厚さｔ３は０．３〜０．５ｍｍ程度であることが望ましい。
また、本実施形態においては、図４に示すように、上記易破断部７ｃが、上記剥離シート片７における上記第１の粘着剤３と接する内面７ａ側から、その厚さ方向の途中まで切設された、短手方向に延びる線状の切込みによって形成されていて、使用前における、上記易破断部７ｃの不注意による破断を防止するようになっている。
さらに、上記剥離シート片７の内面７ａは鏡面に、外面７ｂは微細な粗面に形成されており、製造段階において、該剥離シート片７を反転させて粘着剤３と接する面を入れ替えることにより、該剥離シート片７と粘着剤３との剥離性を調整することができるようになっている。
【００２７】
なお、上記剥離シート片７は、必ずしもシリコーン樹脂によって一体に成形されたものである必要性はなく、例えば、紙にシリコーン樹脂から成る易剥離層を設けた剥離紙などであっても良い。また、上記易破断部７ｃも、上記切込み（ハーフカット）によるものである必要性はなく、例えばＶ字状のノッチによるものであっても良い。
【００２８】
次に、図５〜図７に基づき、上記合成樹脂から成る第１のサンプルテープＳＡ、上記エラストマー樹脂から成る第２のサンプルテープＳＢ、及び、これら第１及び第２のサンプルテープＳＡ、ＳＢを積層させた第３のサンプルテープＳＣについて行った引っ張り試験及びその結果について説明する。
まず、図６に示すこれら３種類のサンプルテープＳ（ＳＡ，ＳＢ，ＳＣ）を準備した。上記第１のサンプルテープＳＡは、図６（ａ）に示すように、上記合成樹脂としての低密度ポリエチレンから成る一層の基材テープ１４（厚さｔ１＝７５μｍ）の両面に、粘着剤３０，３０が塗着されたものであり、先に提案した特許文献９に係る発明の実施品と同じ粘着剤付き基材テープを用いたものである。また、上記第２のサンプルテープＳＢは、図６（ｂ）に示すように、上記エラストマー樹脂としてのポリウレタンから成る一層の基材テープ１５（厚さｔ２＝８μｍ）の片面に、粘着剤３１が塗着されたものである。そして、上記第３のサンプルテープＳＣは、図６（ｃ）に示すように、上記第１及び第２のサンプルテープＳＡ，ＳＢを積層させたもので、上述した本実施形態におけるテープ状部材２の両面に第１の粘着剤３，３を塗着したものと同じ二層の積層構造を有している。
なお、上記各サンプルテープＳ（ＳＡ，ＳＢ，ＳＣ）の幅Ｗｓは共に１０ｍｍとし、長さＬｓは共に５０ｍｍとした。また、粘着剤３０，３１は、何れも皮膚用のアクリル系粘着剤である。
【００２９】
続いて、図７に示すように、上記サンプルテープＳの両端部を、１０ｍｍの間隔をもって対向配置された引張り試験機の一対のチャックＣｆ，Ｃｍに把持させた。すなわち、伸長に供するテープの初期長さＬｉを１０ｍｍとした。そして、一方のチャックＣｍを５０ｍｍ／ｓの速度で、固定された他方のチャックＣｆから離間していく方向（図中右方向）へ動かして７０ｍｍの最大変位点（ｌｅ）まで移動させることにより、上記サンプルテープＳを上記「所定長さ」に伸長させた。すなわち、本試験では、上記「所定長さ」を、初期長さＬｉ＝１０ｍｍに最大変位量７０ｍｍを加えた８０ｍｍに設定した。その後直ぐにチャックＣｍを、逆にチャックＣｆに近接していく方向（図中左方向）へ、１００ｍｍ／ｓの速度で動かし初期位置まで戻した。その間、チャックＣｆの各変位点における試験力を測定した。このような測定を上記各サンプルテープＳＡ，ＳＢ，ＳＣについて行った結果を図５のグラフに示す。
【００３０】
図５の測定結果から、第３のサンプルテープＳＣを所定長さ８０ｍｍまで伸長させたときの最大弾性収縮力Ｆｓｃは、第１のサンプルテープＳＡの最大弾性収縮力Ｆｓａに第２のサンプルテープの最大弾性収縮力Ｆｓｂをほぼ加えたものとなっており、この最大弾性収縮力Ｆｓｃを８３μｍの基材厚さで実現している。
一方、第３のサンプルテープＳＣの弾性収縮率（弾性収縮量：ｌｅ−ｌｓｃ）も、最大弾性収縮力Ｆｓｃが大きくなった分、第１のサンプルテープＳＡの弾性収縮率（弾性収縮量：ｌｅ−ｌｓａ）よりも増加しているが、第２のサンプルテープＳＢの大きな弾性収縮率の影響は殆ど受けておらず、適度な増加に留まっていて好ましいといえる。
ここで、本願において二重瞼の形成に使用するテープ状部材の弾性収縮領域とは、第３のサンプルテープＳＣのｌｅからｌｓｃまでの弾性収縮領域を意味する。
【００３１】
さらに、図８及び図９に基づき、先に提案した特許文献９に係る発明の実施品である第４のサンプルテープＡ、参考例としての第５のサンプルテープＢ、及び、本発明の実施例である第６のサンプルテープＣについて行った引っ張り試験及びその結果について説明する。
まず、上記第４のサンプルテープＡは、図９（ａ）に示すように、上記合成樹脂としての低密度ポリエチレンから成る一層の基材テープ片２４（厚さｔ１＝７５μｍ）の両面に、上記粘着剤３０，３０が塗着されていて、該粘着剤３０，３０には、上記剥離シート片７，７（厚さｔ３＝０．３ｍｍ）が貼付されたもので、幅Ｗｓ＝１．２ｍｍ，長さＬｓ＝２８ｍｍに形成した。また、上記第５のサンプルテープＢは、図９（ｂ）に示すように、上記エラストマー樹脂としてのポリウレタンから成る一層の基材テープ片２５（厚さｔ２＝８μｍ）の片面に、上記粘着剤３１が塗着されていて、該粘着剤３１には上記剥離シート片７を貼付し、基材テープ２５の粘着剤３１とは反対側の面にも、上記剥離シート片７（厚さｔ３＝０．３ｍｍ）を当接させたものである。これは、試験の際に、図７のチャックＣｆ及びＣｍに確実に把持させるためである。なお、当該第５のサンプルテープＢは、幅Ｗｓ＝１．２ｍｍ，長さＬｓ＝２８ｍｍに形成した。そして、上記第６のサンプルテープＣは、図９（ｃ）に示すように、上記第４及び第５のサンプルテープＡ，Ｂの基材テープ片２４，２５と同じテープ材料（低密度ポリエチレン及びポリウレタン）をそれぞれ上記第１の基材片４（厚さｔ１＝７５μｍ）及び第２の基材片５（厚さｔ２＝８μｍ）として用い、粘着剤３０，３０，３１のうち粘着剤３０の１つを上記第２の粘着剤６、その他の粘着剤３０，３１を第１の粘着剤３，３として用い、上記剥離シート片７（厚さｔ３＝０．３ｍｍ）を該第１の粘着剤３，３に貼付して、図１〜図４に示した実施形態と同様の構成に作成したものである。なお、当該第６のサンプルテープＣは、幅Ｗｓ＝０．９ｍｍ，長さＬｓ＝２８ｍｍに形成した。
【００３２】
続いて、上述した第１〜第３のサンプルテープＳ（ＳＡ，ＳＢ，ＳＣ）の場合と同様、図７の方法により、これら第４〜第６のサンプルテープＳ（Ａ，Ｂ，Ｃ）についても引っ張り試験を行った。その結果を図８のグラフに示す。
図８の測定結果から、本件発明の実施例である第６のサンプルテープＣの方が、先に提案した特許文献９に係る発明の実施品である第４のサンプルテープＡよりも、基材層の断面積が小さいにもかかわらず、該第６のサンプルテープＣの最大弾性収縮力Ｆｃ及び弾性収縮率（弾性収縮量：ｌｅ−ｌｃ）の方が、第４のサンプルテープＡの最大弾性収縮力Ｆａ及び弾性収縮率（弾性収縮量ｌｅ−ｌａ）よりも適度に大きく、前者の方が、様々な状態の瞼により幅広く対応可能であることがわかった。
ここで、本願において二重瞼の形成に使用するテープ状部材の弾性収縮領域とは、上述したように、第６のサンプルテープＣ（本件発明の実施例）のｌｅからｌｃまでの弾性収縮領域を意味することはいうまでもない。
なお、第４及び第６のサンプルテープＡ，Ｃを、実際の被験者に使用してその効果を確認したところ、第４のサンプルテープＡでは二重瞼ができなかった被験者も、第６のサンプルテープＣでは二重瞼ができることが確認された。その際、違和感を覚えることもなく、使用感も良好だった。
【００３３】
次に、本発明に係る二重瞼形成用テープの製造方法について、図１０〜図１４を用いて詳細に説明する。
まず、図１０に示すように、塩化ビニル樹脂やポリオレフィン樹脂など、エラストマー樹脂以外の合成樹脂によって成形されていて、上記所定長さに伸長させたときに塑性領域に移行（延伸）され該塑性領域においても弾性的収縮性を有する第１の基材シート４０の第１面４０ａ及びその反対側の第２面４０ｂに対し、それぞれ皮膚用アクリル系粘着剤などの上記第１の粘着剤３及び第２の粘着剤６が塗着されて成る両面粘着シート４１を準備する。また、ＥＶＡやポリウレタン樹脂などのエラストマー樹脂によって成形され、第１面５０ａ及びその反対側の第２面５０ｂを有する第２の基材シート５０の第２面５０ｂに対し、同じく皮膚用アクリル系粘着剤などの上記第１の粘着剤３が塗着されて成る片面粘着シート５１を準備する。そして、上記第１の基材シート４０の第２面４０ｂと上記第２の基材シート５０の第１面５０ａとを、第２の粘着剤６により接合させることにより、第１の基材シート４０と第２の基材シート５０とを積層させて、両面粘着積層シート２１を作成する。
なお、両面粘着シート４１の第１の粘着剤３と第２の粘着剤６は、機能上別扱いしているが、同じ粘着剤であっても良い。また、両面粘着シート４１及び片面粘着シート５１の第１の粘着剤３，３は、機能上同じ扱いをしているが、別の粘着剤であっても良い。
【００３４】
その一方で、図１１に示すように、硬度の高いシリコーン樹脂を熱成型することにより、第１面７０ａが鏡面でそれと反対側の第２面７０ｂが粗面である剥離シート７０を作成し、その第１面７０ａに、厚さ方向の途中に至るまで切り込まれた、互いに等間隔で平行を成す易破断線７０ｃを形成する。
そして、図１２に示すように、２枚の上記剥離シート７０の第１面７０ａを、上記両面粘着積層シート２１の両面に塗着されている第１の粘着剤３，３にそれぞれ貼付することにより、積層シート１０を作成する。
続いて、図１３に示すように、上記積層シート１０を、互いに隣接する易破断線７０ｃ間の中央で該易破断線７０ｃと平行に裁断して細長い短冊状積層シート１０ａを形成し、さらに、図１４に示すように、該短冊状積層シート１０ａを、上記易破断線７０ｃと直角方向に細く裁断することにより、上記易破断部７ｃが長手方向の中央に設けられた上記二重瞼形成用テープ１を得ることができる。
【００３５】
以下に、この二重瞼形成用テープ１を用いた二重瞼の形成方法を、図１５〜図２１により詳細に説明する。
まず、図示は省略するが、二重にする瞼の油分等を拭き取った上で、プッシャー等を使用して二重瞼の襞を形成する位置を確認する。次いで、図１５に示すように、二重瞼形成用テープ１の両端部の把持部８，８を、中間に少なくとも１ｃｍ程度残して両手の指先で把持し、長手方向に引っ張る。すると、剥離シート片７が中央の易破断部７ｃで破断して、図１６に示すように、中からテープ状部材２が伸長されながら出てくる。さらに伸長させていくと、テープ状部材２は延伸され、引っ張り力を除荷しても元の延べ長さには復帰しない塑性変形した状態となる。
そして、約５〜８ｃｍまで伸長させたところで伸ばすのを止め、図１７に示すように、伸ばしたテープ状部材２をピンと張ったままの状態で、瞼を閉じた瞼の二重瞼の襞を形成したい位置に対し押し当て、上記第１の粘着剤３により該テープ状部材２を瞼に貼り付け、次いで両手を把持部８から離す。
【００３６】
すると、図１８に示すように、延びたテープ状部材２が弾性的に収縮するため、瞼の皮膚も該テープ状部材２に沿って収縮するが、図１９に示すように、瞼９０の皮膚は眼球９１に沿った外側に凸の曲面となっていることから、テープ状部材２が瞼にくい込んで該テープ状部材２に沿った凹溝状のくびれ部９２を形成する。このとき、テープ状部材２は、くびれ部９２の底部に貼り付いた状態となっている。
そして、図２０及び図２１に示すように瞼９０を開けると、上記くびれ部９２で瞼が自然に折り返されて、二重瞼の襞９３が形成される。
このとき、テープ状部材２の瞼９０の皮膚に貼り付いていない両端部の余剰部分は、第１の基材層４と第２の基材層５の収縮差により、カールしたり波打ったりして縮んだ状態となっているが、適当な位置でこの余剰部分を切断する。この後、図示しないプッシャー等で二重瞼の形を整えても良い。
【００３７】
以上において、本願発明の実施形態や実施例について詳細に説明してきたが、本願発明はそれらに限定されるものではなく、本願発明の要旨から逸脱しない範囲において、様々な設計変更ができることは言うまでもない。
【符号の説明】
【００３８】
１    二重瞼形成用テープ
２    テープ状部材
３    第１の粘着剤
４    第１の基材層（第１の基材片）
５    第２の基材層（第２の基材片）
６    第２の粘着剤
７    剥離シート片
７ｃ  易破断部
８    把持部
【図１】
2014212847.tif 000003
【図２】
2014212847.tif 000004
【図３】
2014212847.tif 000005
【図４】
2014212847.tif 000006
【図５】
2014212847.tif 000007
【図６】
2014212847.tif 000008
【図７】
2014212847.tif 000009
【図８】
2014212847.tif 000010
【図９】
2014212847.tif 000011
【図１０】
2014212847.tif 000012
【図１１】
2014212847.tif 000013
【図１２】
2014212847.tif 000014
【図１３】
2014212847.tif 000015
【図１４】
2014212847.tif 000016
【図１５】
2014212847.tif 000017
【図１６】
2014212847.tif 000018
【図１７】
2014212847.tif 000019
【図１８】
2014212847.tif 000020
【図１９】
2014212847.tif 000021
【図２０】
2014212847.tif 000022
【図２１】
2014212847.tif 000023